【手続補正書】
【提出日】平成19年7月23日(2007.7.23)
【手続補正１】
【補正対象書類名】特許請求の範囲
【補正対象項目名】全文
【補正方法】変更
【補正の内容】
【特許請求の範囲】
【請求項１】
芯成分を結晶性ポリプロピレンとし、鞘成分を芯成分より低融点のポリエチレンとするノンハロゲン難燃ポリオレフィン系芯鞘型複合繊維からなるウエブより製造した不織布またはフェルトからなり、
前記不織布またはフェルトの目付量を４０ｇ〜２００ｇ／ｍ2 とし、厚みを０．３〜３ｍｍとしたことを特徴とする内装材。
【請求項２】
前記不織布またはフェルトの表側面に、表面紙（化粧紙）を貼り合わせて（ラミネートして）なることを特徴とする請求項１記載の内装材。
【請求項３】
前記不織布またはフェルトの裏側面に、紙基材に対して、合成繊維を５％以上または無機質材料を５％以上添加して、水中伸度を１％未満に設定した５０ｇ〜２００ｇ／ｍ2 の裏打紙を貼り合わせてなることを特徴とする請求項１記載の内装材。
【請求項４】
前記不織布またはフェルトの裏側面に、普通紙または難燃紙を裏打ち（ラミネート）することを特徴とする請求項１記載の内装材。
【請求項５】
前記不織布またはフェルトの表側面に、エンボス加工を施してなることを特徴とする請求項１ないし４のいずれかに記載の内装材。
【請求項６】
前記内装材は、壁紙およびペンキ下地からなることを特徴とする請求項１ないし５の何れかに記載の内装材。
【請求項７】
芯成分を結晶性ポリプロピレンとし、鞘成分を芯成分より低融点のポリエチレンとするノンハロゲン難燃ポリオレフィン系芯鞘型複合繊維からなるウエブより製造した不織布またはフェルトに対し、エンボス加工により所要の柄を形成してなる内装材を、ペンキ下地として使用し、
前記内装材を壁面等に貼る前に、内装材の裏面に、水で薄めたエマルジョン塗料または水性ワニス塗料で塗装し、塗料が乾いてから内装材を壁面等に貼ることにより、前記内装材の不織布またはフェルトの背景部分となる表面を着色して、エンボス加工により表面の盛り上がった柄部分を浮き出るように着色することを特徴とする内装仕上げ方法。
【請求項８】
芯成分を結晶性ポリプロピレンとし、鞘成分を芯成分より低融点のポリエチレンとするノンハロゲン難燃ポリオレフィン系芯鞘型複合繊維からなるウエブより製造した不織布またはフェルトに対し、エンボス加工により所要の柄を形成してなる内装材を、ペンキ下地として使用し、
前記内装材を壁面等に貼った後、エマルジョン塗料により内装材の全面を塗装し、さらに２色目の塗料を毛羽の短いローラで軽く押し付けるようにして塗装することにより、エンボス加工により表面の盛り上がった柄部分を背景部分に対し際立てた塗装とすることを特徴とする内装仕上げ方法。
【請求項９】
芯成分を結晶性ポリプロピレンとし、鞘成分を芯成分より低融点のポリエチレンとするノンハロゲン難燃ポリオレフィン系芯鞘型複合繊維からなるウエブより製造した不織布またはフェルトに対し、エンボス加工により所要の柄を形成してなる内装材を、ペンキ下地として使用し、
前記内装材を壁面等に貼った後、水で薄めたエマルジョン塗料または水性ワニス塗料で塗装することにより、エンボス加工により表面の盛り上がった柄部分と盛り上がっていない背景部分とにおいて塗料の染み込み方の相違により浮き彫りの風合いを生じさせることを特徴とする内装仕上げ方法。
【手続補正２】
【補正対象書類名】明細書
【補正対象項目名】００１９
【補正方法】変更
【補正の内容】
【００１９】
本発明の請求項３に記載の内装材は、前記不織布またはフェルトの裏側面に、紙基材に対して、合成繊維を５％以上または無機質材料を５％以上添加して、水中伸度を１％未満に設定した５０ｇ〜２００ｇ／ｍ2 の裏打紙を貼り合わせてなることを特徴とする。
【手続補正３】
【補正対象書類名】明細書
【補正対象項目名】００２０
【補正方法】削除
【補正の内容】
【手続補正４】
【補正対象書類名】明細書
【補正対象項目名】００２１
【補正方法】変更
【補正の内容】
【００２１】
前記の内装材において、前記不織布またはフェルトの裏側面に貼り合わせてなる裏打紙は、パルプ、レーヨン等の紙基材を全重量当り３０重量％以下、無機質材料を７０重量％以上含有する防火性壁紙用裏打紙とすることができる。
【手続補正５】
【補正対象書類名】明細書
【補正対象項目名】００２２
【補正方法】変更
【補正の内容】
【００２２】
本発明の請求項４に記載の内装材は、前記不織布またはフェルトの裏側面に、普通紙または難燃紙を裏打ち（ラミネート）することを特徴とする。
【手続補正６】
【補正対象書類名】明細書
【補正対象項目名】００２３
【補正方法】変更
【補正の内容】
【００２３】
前記の内装材において、前記不織布またはフェルトの裏側面に裏打ち（ラミネート）する難燃紙は、セルロース繊維を主体とする紙基材に、合成繊維、無機質繊維、合成パルプ等を適宜配合し、自己消火填料、その他の填料、乾燥紙力増強剤、防カビ剤、着色剤、サイズ剤、定着剤等を適宜添加して抄造した構成とすることができる。
【手続補正７】
【補正対象書類名】明細書
【補正対象項目名】００２４
【補正方法】変更
【補正の内容】
【００２４】
前記の内装材は、前記不織布またはフェルトの表側面に、ロータリー印刷、ロータリー発泡、グラビア印刷、グラビア発泡等で意匠を施した構成とすることができる。
【手続補正８】
【補正対象書類名】明細書
【補正対象項目名】００２５
【補正方法】変更
【補正の内容】
【００２５】
前記の内装材は、前記不織布またはフェルトの表側面に、ナイフコートまたはグラビアコート等を施した構成とすることができる。
【手続補正９】
【補正対象書類名】明細書
【補正対象項目名】００２６
【補正方法】変更
【補正の内容】
【００２６】
本発明の請求項５に記載の内装材は、前記不織布またはフェルトの表側面に、エンボス加工を施してなることを特徴とする。
【手続補正１０】
【補正対象書類名】明細書
【補正対象項目名】００２７
【補正方法】変更
【補正の内容】
【００２７】
前記の内装材は、前記不織布またはフェルトの表側面に、フレキソ印刷またはグラビア印刷等を施した後、エンボス加工を施した構成とすることができる。
【手続補正１１】
【補正対象書類名】明細書
【補正対象項目名】００２８
【補正方法】変更
【補正の内容】
【００２８】
前記の内装材は、前記不織布またはフェルトの表側面に、エンボス加工を直接施した構成とすることができる。
【手続補正１２】
【補正対象書類名】明細書
【補正対象項目名】００２９
【補正方法】変更
【補正の内容】
【００２９】
前記の内装材において、前記エンボス加工は、深度０．１〜０．８ｍｍの彫刻を施したエンボスローラを、９０℃〜２００℃の温度に加熱し、総圧力を１０００〜２５０００ｋｇ／ｃｍ2 に設定し、１０〜５０ｍ／min の速度で圧接してエンボス形成した構成とすることができる。
【手続補正１３】
【補正対象書類名】明細書
【補正対象項目名】００３０
【補正方法】変更
【補正の内容】
【００３０】
本発明の請求項６に記載の内装材において、前記内装材は、壁紙およびペンキ下地からなることを特徴とする。
【手続補正１４】
【補正対象書類名】明細書
【補正対象項目名】００３１
【補正方法】変更
【補正の内容】
【００３１】
一方、本発明の請求項７に記載の内装材を使用する内装仕上げ方法は、芯成分を結晶性ポリプロピレンとし、鞘成分を芯成分より低融点のポリエチレンとするノンハロゲン難燃ポリオレフィン系芯鞘型複合繊維からなるウエブより製造した不織布またはフェルトに対し、エンボス加工により所要の柄を形成してなる内装材を、ペンキ下地として使用し、
前記内装材を壁面等に貼る前に、内装材の裏面に、水で薄めたエマルジョン塗料または水性ワニス塗料で塗装し、塗料が乾いてから内装材を壁面等に貼ることにより、前記内装材の不織布またはフェルトの背景部分となる表面を着色して、エンボス加工により表面の盛り上がった柄部分を浮き出るように着色することを特徴とする。
【手続補正１５】
【補正対象書類名】明細書
【補正対象項目名】００３２
【補正方法】変更
【補正の内容】
【００３２】
前記の内装仕上げ方法は、前記エンボス加工により内装材の表面の盛り上がった柄部分に対して、毛羽の短いローラで軽く押し付けるようにして、さらに塗装を施すことができる。
【手続補正１６】
【補正対象書類名】明細書
【補正対象項目名】００３３
【補正方法】変更
【補正の内容】
【００３３】
本発明の請求項８に記載の内装材を使用する内装仕上げ方法は、芯成分を結晶性ポリプロピレンとし、鞘成分を芯成分より低融点のポリエチレンとするノンハロゲン難燃ポリオレフィン系芯鞘型複合繊維からなるウエブより製造した不織布またはフェルトに対し、エンボス加工により所要の柄を形成してなる内装材を、ペンキ下地として使用し、
前記内装材を壁面等に貼った後、エマルジョン塗料により内装材の全面を塗装し、さらに２色目の塗料を毛羽の短いローラで軽く押し付けるようにして塗装することにより、エンボス加工により表面の盛り上がった柄部分を背景部分に対し際立てた塗装とすることを特徴とする。
【手続補正１７】
【補正対象書類名】明細書
【補正対象項目名】００３４
【補正方法】変更
【補正の内容】
【００３４】
本発明の請求項９に記載の内装材を使用する内装仕上げ方法は、芯成分を結晶性ポリプロピレンとし、鞘成分を芯成分より低融点のポリエチレンとするノンハロゲン難燃ポリオレフィン系芯鞘型複合繊維からなるウエブより製造した不織布またはフェルトに対し、エンボス加工により所要の柄を形成してなる内装材を、ペンキ下地として使用し、
前記内装材を壁面等に貼った後、水で薄めたエマルジョン塗料または水性ワニス塗料で塗装することにより、エンボス加工により表面の盛り上がった柄部分と盛り上がっていない背景部分とにおいて塗料の染み込み方の相違により浮き彫りの風合いを生じさせることを特徴とする。
【手続補正１８】
【補正対象書類名】明細書
【補正対象項目名】００３６
【補正方法】変更
【補正の内容】
【００３６】
本発明の請求項３および４に記載の内装材によれば、前記不織布またはフェルトの裏側面に、５０ｇ〜２００ｇ／ｍ2 の裏打紙を貼り合わせることにより、業務用内装材として施工性を向上することができる利点が得られる。
【手続補正１９】
【補正対象書類名】明細書
【補正対象項目名】００３７
【補正方法】変更
【補正の内容】
【００３７】
本発明の請求項８および９に記載の内装材によれば、壁紙としての意匠的審美性を向上することができると共に、特にナイフコートまたはグラビアコート等を施すことにより、和紙調の風合いを保持させることができる。
【手続補正２０】
【補正対象書類名】明細書
【補正対象項目名】００３８
【補正方法】変更
【補正の内容】
【００３８】
本発明の請求項５および６に記載の内装材によれば、エンボス加工を施すことにより、色柄について色彩の濃淡や陰影等の多彩な表現を行うことができ、壁紙としては勿論のこと、ペンキ下地としても有効な内装材を得ることができる。
【手続補正２１】
【補正対象書類名】明細書
【補正対象項目名】００３９
【補正方法】変更
【補正の内容】
【００３９】
一方、本発明の請求項７に記載の内装材を使用する内装仕上げ方法によれば、芯成分を結晶性ポリプロピレンとし、鞘成分を芯成分より低融点のポリエチレンとするノンハロゲン難燃ポリオレフィン系芯鞘型複合繊維からなるウエブより製造した不織布またはフェルトに対し、エンボス加工により所要の柄を形成してなる内装材を、ペンキ下地として使用し、この内装材を壁面等に貼る前に、内装材の裏面にエマルジョン塗料または水性ワニス塗料で塗装することによって、エンボス加工による表面の盛り上がった柄部分と盛り上がっていない背景部分とにおいてそれぞれ塗料の染み込み方の相違により、柄部分が浮き出るような種々の着色効果を有する内装仕上げを簡便かつ容易に達成することができる。
【手続補正２２】
【補正対象書類名】明細書
【補正対象項目名】００４０
【補正方法】変更
【補正の内容】
【００４０】
本発明の請求項８および９に記載の内装材を使用する内装仕上げ方法によれば、芯成分を結晶性ポリプロピレンとし、鞘成分を芯成分より低融点のポリエチレンとするノンハロゲン難燃ポリオレフィン系芯鞘型複合繊維からなるウエブより製造した不織布またはフェルトに対し、エンボス加工により所要の柄を形成してなる内装材を、ペンキ下地として使用し、この内装材を壁面等に貼った後に、内装材の表面にエマルジョン塗料または水性ワニス塗料で塗装することによって、エンボス加工による表面の盛り上がった柄部分と盛り上がっていない背景部分とにおいてそれぞれ塗料の染み込み方の相違により、柄部分が浮き出るような種々の着色効果を有する内装仕上げを簡便かつ容易に達成することができる。
【手続補正２３】
【補正対象書類名】明細書
【補正対象項目名】００４９
【補正方法】変更
【補正の内容】
【００４９】
この場合、前記裏打紙１４は、本出願人が既に特開２００４−６００６１号公報において提案した、裏打紙を使用することができる。例えば、（１）紙基材に対して、合成繊維を５％以上または無機質材料を５％以上添加して、水中伸度を１％未満に設定した裏打紙、或いは（２）パルプ、レーヨン等の紙基材を全重量当り３０重量％以下、無機質材料を７０重量％以上含有する防火性壁紙用裏打紙を好適に使用することができる。